Produit réfractaire fondu et coulé comportant, en pourcentages massiques sur la base des oxydes et pour un total de 100% : ZrO 2 + HfO 2 : 39,0% à 55,0% avec HfO 2 SiO 2 : 10,5% à 14,0% Al 2 O 3 : complément à 100% Na 2 O + K 2 O : 0,80% à 3,00% B 2 O 3 : Fe 2 O 3 + TiO 2 : autres espèces : - le rapport (K 2 O/1,52) / (Na 2 O + K 2 O/1,52) étant supérieur à 0,30 avec Na 2 O - le rapport (K 2 O/1,52) / (Na 2 O + K 2 O/1,52) étant supérieur à 0,60. Produit selon la revendication précédente, dans lequel le rapport (K 2 O/1,52) / (Na 2 O + K 2 O/1,52) est supérieur à 0,40. Produit selon la revendication immédiatement précédente, dans lequel le rapport (K 2 O/1,52) / (Na 2 O + K 2 O/1,52) est supérieur à 0,60. Produit selon la revendication immédiatement précédente, dans lequel le rapport (K 2 O/1,52) / (Na 2 O + K 2 O/1,52) est supérieur à 0,65. Produit selon l’une quelconque des revendications précédentes, dans lequel la teneur massique en ZrO 2 + HfO 2 est supérieure à 42,5%. Produit selon l’une quelconque des revendications précédentes, dans lequel la teneur massique en ZrO 2 + HfO 2 est inférieure à 51,0%. Produit selon l’une quelconque des revendications précédentes, dans lequel Al 2 O 3 : ZrO 2 + HfO 2 : 42,5% à 49,5% SiO 2 : 10,5% à 14,0% Na 2 O + K 2 O : inférieure ou égale à 2,00% Na 2 O : K 2 O : 0,30% à 1,80%. Produit selon l’une qc des revendications précédentes, dans lequel la teneur massique en ZrO 2 + HfO 2 est supérieure à 44,5%. Produit selon l’une quelconque des revendications précédentes, dans lequel la teneur massique en SiO 2 est inférieure à 13,5%. Produit selon la revendication immédiatement précédente, dans lequel la teneur massique en SiO 2 est inférieure à 13,0%. Produit selon l’une quelconque des revendications précédentes, dans lequel la teneur massique en Na 2 O est inférieure à 0,60%. Produit selon l’une quelconque des revendications précédentes, dans lequel la teneur massique en Al 2 O 3 est inférieure à 44,0% et supérieure à 30,0%. Produit selon l’une quelconque des revendications précédentes, dans lequel, en pourcentages massiques sur la base des oxydes : ZrO 2 : 45,5% à 48,0% SiO 2 : 10,5% à 13,0% Na 2 O + K 2 O : 1,00% à 2,00% Na 2 O : K 2 O : avec un rapport (K 2 O/1,52) / (Na 2 O + K 2 O/1,52) supérieur à 0,65. Produit selon l’une quelconque des revendications précédentes, dans lequel la teneur massique en K 2 O est supérieure à 0,60% et inférieure à 2,00%. Produit réfractaire fondu et coulé comportant, en pourcentages massiques sur la base des oxydes et pour un total de 100% : ZrO 2 + HfO 2 : 39,0% à 51,0%, de préférence 39,0% à 49,5%, de préférence 42,5% à 49,5% SiO 2 : 10,5% à 13,0% Al 2 O 3 : complément à 100%, de préférence K 2 O : 1,00% à 2,00%, de préférence 1,10% à 1,80% Na 2 O : B 2 O 3 : Fe 2 O 3 + TiO 2 : autres espèces : avec un rapport (K 2 O/1,52) / (Na 2 O + K 2 O/1,52) supérieur à 0,65, voire supérieur à 0,70. Procédé de contrôle d’un four de fusion de verre, ledit procédé comportant les opérations suivantes : - application d’une onde électromagnétique à un bloc en un produit réfractaire selon l’une quelconque des revendications précédentes ; - analyse du signal reçu en réponse à ladite application de manière à déterminer une information relative audit bloc ou à un changement de milieu, traduisant notamment une interface.